종래 의 2 전극 1 풀 법용 플럭스 코어 드 와이어 에서 는 , 특히 모재 ( 피용 접 재 ) 가 연강 저 Si · 저 Mn 재 를 용접 하 는 경우 , 고 장력 강 을 용접 하 는 경우 에 비해 슬래그 중 의 MnO , SiO 2 농도 의 저하 에 의해 슬래그 점성 이 저하 되 고 , 또한 슬래그 량 이 감소 한다 . 이 때문 에 , 비드 에 대한 슬래그 의 피포 상태 는 매우 불 균일 하 게 될 뿐 만 아니 라 , 슬래그 의 두께 가 얇 은 부분 에 있 어서 슬래그 가 비드 에 눌러 붙 는 현상 이 생겨 비드 외관 을 매우 악화 시킨다 . 또한 , 비드 형상 이 볼록 형 이 된다 . 또한 , 표면 에 산화 피막 을 갖 는 강판 을 용접 하 는 경우 도 , 슬래그 중 에 FeO , Fe 2 O 3 가 많이 포함 되 어 슬래그 점성 이 저하 되 기 때문 에 동일 한 결과 가 된다 . 특히 용접 속도 150 cm / 분 을 넘 으면 열화 된다 .